Brevet FR2594441A1 — publié le 19870821

La présente invention est relative à des agents d'ignifugation pour les matières plastiques, notamment le polypropylène. Il est connu de conférer à certaines matières plastiques des propriétés de résistance à la flamme en y incorporant du trioxyde d'antimoine, Sb203, l'action ignifuge de cet oxyde s'exerçant principalement en synergie avec les atomes d'halogène incorporés dans la matière plastique. De telles additions d'agents d'ignifugation s'appliquent notamment dans les tubes utilisés pour assurer l'isolement des fils électriques dans le bâtiment (tubes annelés obtenus par injection). A l'heure actuelle, ces agents d'ignifugation sont obtenus par une prédispersion du trioxyde d'antimoine et des adjuvants usuels dans un composé organique, compatible avec la matière plastique dans laquelle l'agent d'ignifugation doit être ultérieurement incorporé. Cette invention se propose d'apporter un agent d'ignifugation amélioré pour le polypropylène, caractérisé en ce qu'il comprend Su 203 25 % en masse combinaison de divers halogènes 30 % (par exemple bromes éthylène-bis-stéaramide 0,8 % stéarate de calcium 0,1 % pentaérythrol 0,1 % stabilisant pour u.v. 1 % polypropylènes et pigments 43 % L'éthylène-bis-stéaramide et le stéarate de calcium constituent tous deux un lubrifiant et le pentaérythrol agit comme ignifugeant. Selon 1 invention, la composition ignifuge ci-dessus est incorporée dans du polypropylène selon une proportion de l'ordre de 5 % en masse. De préférence, l'agent ignifuge selon la présente invention est conditionné sous la forme de granulés qui sont compatibles avec les granulés de polypropylène. L'agent ignifuge selon la présente invention apporte notamment les avantages suivants - il ne détériore pas les propriétés physiques du produit fini - il améliore la tenue aux ultra-violets, ce qui est particuliè rement intéressant dans les applications à l'ignifugation de matériels élec triques - il permet de réaliser facilement une pigmentation de la résine finale ment obtenue - il présente une excellente stabilité pour des températures pouvant at teindre 2500 C. L'invention vise en outre les polypropylènes ignifugés par incorporation des agents d'ignifugation ayant la composition cidessus. Il demeure bien entendu que cette invention n'est pas limitée aux exemples de réalisation décrits ci-dessus mais qu'elle en englobe toutes les variantes. REVENDICATIONS 1. Agent d'ignifugation pour le polypropylène, caractérisé en ce qu'il comprend Su 203 25 % en masse Combinaison de divers halogènes, notamment bromes 30 % Ethylène-bis-stéaramide 0,8 % Stéarate de calcium 0,1 % Pentaérythrol 0,1 % Stabilisant pour ultra-violets 1 % Polypropylènes et pigments 43 % 2. Agent d'ignifugation selon la revendication 1, caractérisé en ce qu'il est ajouté selon 5 % en masse au polypropylène. 3. Agent d'ignifugation selon l'une des revendications~1 ou 2, caractérisé en ce qu'il est conditionné sous la forme de granulés. 4. Polypropylènes ignifugés par l'incorporation de 5 % environ en masse d'un agent dtignifugation selon l'une quelconque des revendications 1 à 3.